(57)【要約】【課題】絶縁層厚と同程度の径を有するビアホール穴に対しても、電解フィルドめっき層のめっきボイドを抑制可能な多層配線基板の製造方法を提供する。【解決手段】コンフォーマル工法又はダイレクトレーザ工法を用いて、上層配線用の金属箔から内層配線に到るビアホール用穴と、このビアホール用穴の開口部に形成される上層配線用の金属箔の飛び出しと、この金属箔の飛び出しと前記ビアホール用穴の内壁との間に形成される下方空間と、を設ける工程（１）と、前記ビアホール用穴内及び上層配線用の金属箔上に電解フィルドめっき層を形成することによって前記ビアホール用穴を穴埋めする工程（２）と、を有し、前記工程（２）における、電解フィルドめっき層の形成によるビアホール用穴の穴埋めが、電解フィルドめっきの電流密度を電解フィルドめっきの途中で一旦低下させ、再び増加させて行われる多層配線基板の製造方法。【選択図】図１
2015097253.tif 000002
【特許請求の範囲】
【請求項１】
内層配線を形成した内層材と絶縁層と上層配線用の金属箔とを積層一体化し、コンフォーマル工法又はダイレクトレーザ工法を用いて、前記上層配線用の金属箔及び絶縁層に、前記上層配線用の金属箔から内層配線に到るビアホール用穴と、このビアホール用穴の開口部に形成される上層配線用の金属箔の飛び出しと、この金属箔の飛び出しと前記ビアホール用穴の内壁との間に形成される下方空間と、を設ける工程（１）と、前記ビアホール用穴内及び上層配線用の金属箔上に、下地無電解めっき層を形成した後、電解フィルドめっき層を形成することによって前記ビアホール用穴を穴埋めし、前記上層配線用金属箔と内層配線とを接続するビアホールを形成する工程（２）と、前記電解フィルドめっき層を形成後の上層配線用金属箔を配線形成して、上層配線を形成する工程（３）と、を有する多層配線基板の製造方法であって、
前記工程（２）における、電解フィルドめっき層の形成によるビアホール用穴の穴埋めが、電解フィルドめっきの電流密度を電解フィルドめっきの途中で一旦低下させ、再び増加させて行われ、
前記工程（２）における、電解フィルドめっきの電流密度を一旦低下させるタイミングが、ビアホール用穴の開口部に形成された上層配線用の金属箔の飛び出しと前記ビアホール用穴の内壁との間の下方空間を電解フィルドめっきが充填し、かつ、ビアホール用穴の底面に析出した電解フィルドめっき層の厚みが前記ビアホール用穴の内壁及び前記上層配線用金属箔上に析出した電解フィルドめっき層の厚み以下のときである多層配線基板の製造方法。
【請求項２】
請求項１において、前記工程（２）における、電解フィルドめっきの電流密度を一旦低下させるタイミングが、ビアホールの断面形状が、ビアホール用穴の開口部に形成された上層配線用の金属箔の飛び出しと前記ビアホール用穴の内壁との間の下方空間を電解フィルドめっきが充填し、
かつ、ビアホール用穴の底面に析出した電解フィルドめっき層の厚みが前記ビアホール用穴の内壁及び前記上層配線用金属箔上に析出した電解フィルドめっき層の厚み以下のときであって、
前記電解フィルドめっき前のビアホール用穴の開口径に対するビアホール用穴の深さの比であるアスペクト比と同等以上のアスペクト比が維持されるときである多層配線基板の製造方法。
【請求項３】
請求項１又は２において、前記工程（２）における、電解フィルドめっきの電流密度を一旦低下させるタイミングが、ビアホール用穴の開口部に形成された上層配線用の金属箔の飛び出しと前記ビアホール用穴の内壁との間の下方空間を電解フィルドめっきが充填し、かつ、めっきボイドが形成される前である多層配線基板の製造方法。
【請求項４】
請求項１から３の何れかにおいて、前記工程（２）における、電解フィルドめっきの電流密度を電解フィルドめっきの途中で一旦低下させる際の電流密度の低下率が、低下させる直前の５０％以上である多層配線基板の製造方法。
【請求項５】
請求項１から４の何れかにおいて、前記工程（２）における、電解フィルドめっきの電流密度を電解フィルドめっきの途中で一旦低下させた後、再び増加させる際の電流密度が、前記一旦低下させる直前の電流密度以上である多層配線基板の製造方法。
【発明の詳細な説明】
【技術分野】
【０００１】
本発明は、多層配線基板の製造方法に関するものであり、特には、電解フィルドめっき液を用いて層間接続を形成する多層配線基板の製造方法に関するものである。
【背景技術】
【０００２】
従来、配線形成した内層材上に、プリプレグ又は樹脂フィルムとその上層に金属箔とを積層一体化し、レーザによりビアホール用穴を設けて、下地無電解めっき層を形成した後、電解フィルドめっき液を用いて形成した電解めっき層（以下、単に「電解フィルドめっき層」ということがある。）で、前記ビアホール用穴を穴埋めする多層配線基板の製造方法が採用されている。
【０００３】
この際、特に、絶縁層厚と比較してビア径が同程度、即ちアスペクト比が１程度以上のビアホールに対しては、ビア内部にめっきボイド（以下、単に「ボイド」ということがある。）が発生しやすい傾向がある。このようなめっきボイドを抑制する方法として、低電流密度で長時間行なう電解めっき方法や、電流密度を段階的に制御した電解めっき方法が提案されている（特許文献１）。また、ビアホールの穴埋めについては、表面平滑性の観点から電解めっき層の形成を２回に分けて行なう方法が提案されている（特許文献２）。
【先行技術文献】
【特許文献】
【０００４】
【特許文献１】特開２００３−３１８５４４号公報
【特許文献２】特開２００９−２１５８１号公報
【発明の開示】
【発明が解決しようとする課題】
【０００５】
コンフォーマル工法やダイレクトレーザ工法によるレーザ加工よって形成されるビアホール用穴では、レーザ加工の入り口であるビアホール用穴の開口部に、金属箔の飛び出しが生じるが、この金属箔の飛び出しによって、ビアホール用穴の断面形状は、開口部が内部又は底部よりもむしろ狭くなる場合がある。このようなビアホール用穴に対して、電解フィルドめっきを充填する場合、開口部の金属箔の飛び出しに析出した電解フィルドめっき層が、ビアホール用穴の内部に電解フィルドめっきが充填する前に、ビアホール用穴の開口部を塞いでしまい、めっきボイドが発生する一要因となっている。
【０００６】
近年、小型化や薄型化の要求が益々高まっており、ビアホール用穴の直径はより小さく、絶縁層厚はより薄く、アスペクト比はより大きくなる傾向があるが、これに伴って、この開口部の金属箔の飛び出しは、ビアホール用穴の直径や深さに対して相対的に大きくなるため、めっきボイドの発生に影響しやすくなっている。ビアホール内部に発生するボイドは、長時間の使用や過酷条件化での使用により、不具合を生じることも考えられる。
【０００７】
特許文献１による方法では、ポリイミド樹脂等の有機絶縁材からなる絶縁層と、銅等の導体材料からなる配線が、交互に積層してなる多層構造を有する多層配線基板の製造方法として、電流密度を制御してボイド発生を抑制する方法が示されているが、本発明者が検討した結果、完全にはボイドをなくすことはできなかった。また、特許文献２による方法では、凹み発生量は低減したものの、ボイド発生を抑制する効果は得られなかった。
【０００８】
本発明は、絶縁層厚と同程度の径を有するビアホール用穴に対しても、電解フィルドめっき層のめっきボイドを抑制可能な多層配線基板の製造方法を提供することを目的としている。
【課題を解決するための手段】
【０００９】
本発明は、以下に関する。
１．  内層配線を形成した内層材と絶縁層と上層配線用の金属箔とを積層一体化し、コンフォーマル工法又はダイレクトレーザ工法を用いて、前記上層配線用の金属箔及び絶縁層に、前記上層配線用の金属箔から内層配線に到るビアホール用穴と、このビアホール用穴の開口部に形成される上層配線用の金属箔の飛び出しと、この金属箔の飛び出しと前記ビアホール用穴の内壁との間に形成される下方空間と、を設ける工程（１）と、前記ビアホール用穴内及び上層配線用の金属箔上に、下地無電解めっき層を形成した後、電解フィルドめっき層を形成することによって前記ビアホール用穴を穴埋めし、前記上層配線用金属箔と内層配線とを接続するビアホールを形成する工程（２）と、前記電解フィルドめっき層を形成後の上層配線用金属箔を配線形成して、上層配線を形成する工程（３）と、を有する多層配線基板の製造方法であって、前記工程（２）における、電解フィルドめっき層の形成によるビアホール用穴の穴埋めが、電解フィルドめっきの電流密度を電解フィルドめっきの途中で一旦低下させ、再び増加させて行われ、前記工程（２）における、電解フィルドめっきの電流密度を一旦低下させるタイミングが、ビアホール用穴の開口部に形成された上層配線用の金属箔の飛び出しと前記ビアホール用穴の内壁との間の下方空間を電解フィルドめっきが充填し、かつ、ビアホール用穴の底面に析出した電解フィルドめっき層の厚みが前記ビアホール用穴の内壁及び前記上層配線用金属箔上に析出した電解フィルドめっき層の厚み以下のときである多層配線基板の製造方法。
２．  項１において、前記工程（２）における、電解フィルドめっきの電流密度を一旦低下させるタイミングが、ビアホールの断面形状が、ビアホール用穴の開口部に形成された上層配線用の金属箔の飛び出しと前記ビアホール用穴の内壁との間の下方空間を電解フィルドめっきが充填し、かつ、ビアホール用穴の底面に析出した電解フィルドめっき層の厚みが前記ビアホール用穴の内壁及び前記上層配線用金属箔上に析出した電解フィルドめっき層の厚み以下のときであって、前記電解フィルドめっき前のビアホール用穴の開口径に対するビアホール用穴の深さの比であるアスペクト比と同等以上のアスペクト比が維持されるときである多層配線基板の製造方法。
３．  項１又は２において、前記工程（２）における、電解フィルドめっきの電流密度を一旦低下させるタイミングが、ビアホール用穴の開口部に形成された上層配線用の金属箔の飛び出しと前記ビアホール用穴の内壁との間の下方空間を電解フィルドめっきが充填し、かつ、めっきボイドが形成される前である多層配線基板の製造方法。
４．  項１から３の何れかにおいて、前記工程（２）における、電解フィルドめっきの電流密度を電解フィルドめっきの途中で一旦低下させる際の電流密度の低下率が、低下させる直前の５０％以上である多層配線基板の製造方法。
５．  項記１から４の何れかにおいて、前記工程（２）における、電解フィルドめっきの電流密度を電解フィルドめっきの途中で一旦低下させた後、再び増加させる際の電流密度が、前記一旦低下させる直前の電流密度以上である多層配線基板の製造方法。
【発明の効果】
【００１０】
本発明によれば、絶縁層厚と同程度の径を有するビアホール用穴に対しても、電解フィルドめっき層のめっきボイドを抑制可能な多層配線基板の製造方法を提供することができる。
【図面の簡単な説明】
【００１１】
【図１】本発明の一実施形態（実施例１〜５）の多層配線基板の製造方法の工程（１）を示す。
【図２】本発明の一実施形態（実施例１〜５）の多層配線基板の製造方法の工程（２）を示す。
【図３】本発明の一実施形態（実施例１〜５）の多層配線基板の製造方法の工程（３）を示す。
【図４】比較例２の多層配線基板の製造方法の工程（２）を示す。
【図５】比較例１の多層配線基板の製造方法の工程（２）を示す。
【図６】本発明の一実施形態（実施例２）の多層配線基板の製造方法の電解フィルドめっきの電流密度を示す。
【発明を実施するための形態】
【００１２】
本発明の多層配線基板の製造方法としては、内層配線を形成した内層材と絶縁層と上層配線用の金属箔とを積層一体化し、コンフォーマル工法又はダイレクトレーザ工法を用いて、前記上層配線用の金属箔及び絶縁層に、前記上層配線用の金属箔から内層配線に到るビアホール用穴と、このビアホール用穴の開口部に形成される上層配線用の金属箔の飛び出しと、この金属箔の飛び出しと前記ビアホール用穴の内壁との間に形成される下方空間と、を設ける工程（１）と、前記ビアホール用穴内及び上層配線用の金属箔上に、下地無電解めっき層を形成した後、電解フィルドめっき層を形成することによって前記ビアホール用穴を穴埋めし、前記上層配線用金属箔と内層配線とを接続するビアホールを形成する工程（２）と、前記電解フィルドめっき層を形成後の上層配線用金属箔を配線形成して、上層配線を形成する工程（３）と、を有する多層配線基板の製造方法であって、前記工程（２）における、電解フィルドめっき層の形成によるビアホール用穴の穴埋めが、電解フィルドめっきの電流密度を電解フィルドめっきの途中で一旦低下させ、再び増加させて行われ、前記工程（２）における、電解フィルドめっきの電流密度を一旦低下させるタイミングが、ビアホール用穴の開口部に形成された上層配線用の金属箔の飛び出しと前記ビアホール用穴の内壁との間の下方空間を電解フィルドめっきが充填し、かつ、ビアホール用穴の底面に析出した電解フィルドめっき層の厚みが前記ビアホール用穴の内壁及び前記上層配線用金属箔上に析出した電解フィルドめっき層の厚み以下のときである多層配線基板の製造方法が挙げられる。
【００１３】
本発明の多層配線基板の製造方法では、工程（１）において、コンフォーマル工法又はダイレクトレーザ工法を用いて、ビアホール用穴を設けるため、ビアホール用穴の開口部に上層配線用の金属箔の飛び出しが生じ、この上層配線用の金属箔の飛び出しとビアホール用穴の内壁との間に下方空間が形成される。上層配線用の金属箔の飛び出しの裏面近傍の領域である直下部は、下方空間の中でも、電解フィルドめっき液の液流が回り込みにくい領域となる。このため、この直下部を含む下方空間は、電解フィルドめっき液の促進剤が吸着し易くなっており、電解フィルドめっきの初期段階では、まずこの直下部を起点として下方空間に電解フィルドめっき層が形成され、下方空間が充填される。ここで、下方空間とは、上層配線用の金属箔の飛び出しとビアホール用穴の内壁との間に囲まれる空間であり、詳細には、上層配線用の金属箔の飛び出しの先端から、ビアホール用穴の底部方向に降ろした垂線とビアホール用穴の内壁との間に囲まれる空間をいう。めっき促進剤は一旦吸着すると、同じ電流密度で電解フィルドめっきを継続する間は、そのまま留まる性質がある。このため、従来技術のように、同じ電流密度で電解フィルドめっきを継続すると、下方空間を充填したフィルドめっき層が、直下部を起点として成長を続け、ビアホール用穴の内部よりも先に開口部を塞いでしまうため、ビアホール用穴の内部にめっきボイドが発生しやすい傾向がある。
【００１４】
直下部とは、上層配線用の金属箔の飛び出しとビアホール用穴の内壁との間に形成される下方空間の中でも、上層配線用の金属箔の飛び出しの裏面近傍の領域をいう。この直下部は、コンフォーマル工法又はダイレクトレーザ工法でビアホール用穴を形成した場合に、絶縁層を形成する樹脂と、直上の金属箔との間で、レーザ加工のされやすさ（熱分解温度）に大きな違いがあることにより、金属箔の開口先端よりも、金属箔の直下にある絶縁層の内壁が凹むことにより形成される。特に、絶縁層として、補強繊維を有するプリプレグを用いる場合は、金属箔の直下部には、接着のための樹脂が存在し、この樹脂は補強繊維よりもレーザ加工されやすいため、直下部の樹脂が、金属箔やビアホール用穴の内部の内壁に比べて大きく凹む傾向がある。このため、この直下部に電解フィルドめっき液の促進剤が吸着しやすいので、電解フィルドめっき層が早く（厚く）成長し、ビアホール用穴の開口部を塞いでしまう傾向がある。
【００１５】
本発明の多層配線基板の製造方法によれば、電解フィルドめっきの電流密度を電解フィルドめっきの途中で一旦低下させるため、このときに、下方空間の直下部に形成される電解フィルドめっき層に吸着していた促進剤を離れさせることができる。このときに、電解フィルドめっき層が下方空間を充填し、ビアホール用穴の内部の直径が開口部の直径と同等以上になっていれば、直下部に対応するビアホール用穴の開口部はめっき抑制剤が吸着しやすく、一方、ビアホール用穴の内部はめっき促進剤が吸着しやすくなっている。特に、電解フィルドめっき層が下方空間を充填し、ビアホールの内部をフィルドめっき層が内壁に沿った形で析出された形状であれば、よりこの効果が大きい。このため、電解フィルドめっきの電流密度を再び増加させた後は、直下部を起点とする電解フィルドめっき層の成長が抑制されるので、電解フィルドめっき層がビアホール用穴の開口部を塞いでしまうことなく、ビアホール用穴の内部に優先的に電解フィルドめっき層が形成される。したがって、絶縁層厚と同程度の径を有するビアホール穴に対しても、電解フィルドめっき層のめっきボイドを抑制することが可能になる。
【００１６】
前記工程（２）における、電解フィルドめっきの電流密度を一旦低下させるタイミングが、ビアホールの断面形状が、ビアホール用穴の開口部に形成された上層配線用の金属箔の飛び出しと前記ビアホール用穴の内壁との間の下方空間を電解フィルドめっきが充填し、かつ、ビアホール用穴の底面に析出した電解フィルドめっき層の厚みが前記ビアホール用穴の内壁及び前記上層配線用金属箔上に析出した電解フィルドめっき層の厚み以下のときであるようにする。一例としては、フィルドめっき層が内壁に沿った形で析出された形状になっているときである。このように、電解フィルドめっき層が下方空間を充填し、かつ、ビアホール用穴の底面に析出した電解フィルドめっき層の厚みがビアホール用穴の内壁及び上層配線用金属箔上に析出した電解フィルドめっき層の厚み以下であれば、電解フィルドめっき前のビアホール用穴の開口径に対するビアホール用穴の深さの比であるアスペクト比と同等以上のアスペクト比が維持されるので、ビアホール用穴の開口部はめっき抑制剤がより吸着しやすく、一方、ビアホール用穴の内部は促進剤がより吸着しやすくすることができる。特に、電解フィルドめっき層が内壁に沿った形で略均一に析出した形状になっているときは、ビアホールの断面が開口部から底面にかけてほぼストレートかテーパーを有する形状となり、電解フィルドめっき前に比べてアスペクト比を高く維持することができるので、よりこの効果が大きい。
なお、電解フィルドめっき前のビアホール用穴の開口径に対するビアホール用穴の深さの比であるアスペクト比が、１．５から２程度と比較的大きい場合には、ビアホール用穴の底面に対しても、上層配線用金属箔上と同様に、抑制剤の作用によって電解フィルドめっき析出が抑制される。このため、ビアホール用穴の底面の電解フィルドめっき層厚みが上層配線用金属箔上と同等、あるいはそれ以下となりやすいので好ましい。
【００１７】
前記工程（２）における、電解フィルドめっきの電流密度を一旦低下させるタイミングは、ビアホール用穴の開口部に形成された上層配線用の金属箔の飛び出しと前記ビアホール用穴の内壁との間の下方空間を電解フィルドめっきが充填し、かつ、めっきボイドが形成される前であるようにする。これにより、より確実に、ビアホール用穴の内部に電解フィルドめっき層を充填することができる。
【００１８】
工程（２）における、電解フィルドめっきの電流密度を電解フィルドめっきの途中で一旦低下させる際の電流密度の低下率が、低下させる直前の５０％以上であるのが望ましい。ここで、電流密度の低下率とは、電流密度を低下させる割合であり、例えば、初期の電流密度１Ａ／ｄｍ２からの低下率が５０％の場合、低下させた後の電流密度は、０．５Ａ／ｄｍ２であることを意味する。また、電流密度を低下させるとは、電流密度を０Ａ／ｄｍ２にすることを含む。これにより、下方空間の直下部に形成される電解フィルドめっき層に吸着していためっき促進剤を、確実に離れさせることができる。このため、電解フィルドめっき層が下方空間を充填し、ビアホール用穴の内部の直径が開口部の直径と同等以上になっていれば、ビアホール用穴の開口部はめっき抑制剤がより吸着しやすく、一方、ビアホール用穴の内部は促進剤がより吸着しやすくすることができる。
【００１９】
工程（２）における、電解フィルドめっきの電流密度を電解フィルドめっきの途中で一旦低下させた後、再び増加させる際の電流密度が、一旦低下させる直前の電流密度以上であるのが望ましい。これにより、より短時間で、ビアホール用穴の内部に電解フィルドめっき層を充填することができ、生産効率が向上する。
【００２０】
また、本発明の多層配線基板の製造方法のように、電解フィルド銅めっきの途中で、一旦電流密度を低下させた場合は、一段目の電解フィルド銅めっき層と二段目の電解フィルド銅めっき層との間に筋が観察される。この筋によって、一段目の電解フィルド銅めっき層と二段目の電解銅めっき層との境界を識別することができ、その結果、ビアホールの断面形状から、一段目の電解フィルド銅めっき層が下方空間を充填し、ビアホールの内部の直径が開口部の直径と同等以上であるか否かを確認することができる。したがって、一段目の電解フィルド銅めっきの条件や一段目の電解フィルド銅めっき層の厚みを管理するのも容易である。
【００２１】
ビアホール用穴が、非貫通孔であるのが望ましい。コンフォーマル工法又はダイレクトレーザ工法が適用して非貫通孔を形成する際には、ビアホール用穴の開口部に上層配線用の金属箔の飛び出しが生じ、この上層配線用の金属箔の飛び出しとビアホール用穴の内壁との間に下方空間が形成されやすい。また、ビアホール用穴が非貫通孔である場合は底を有しているため、電解フィルドめっき液のめっき促進剤の作用により、よりバイアホール用穴の内部に電解フィルドめっき層が充填され易く、より確実に、ビアホール用穴のボイドを抑制することができる。
【００２２】
内層材は、多層配線基板の一般的な内層に用いるもので、一般的に、補強基材に樹脂組成物を含浸した樹脂含浸基材の必要枚数の上面及び又は下面に、銅、アルミニウム、真鍮、ニッケル、鉄等の単独、合金又は複合箔からなる金属箔を積層一体化し金属箔をエッチング等により配線形成したものである。
【００２３】
プリプレグは、内層材と上層配線用の銅箔を接着する絶縁層となるものであり、補強基材であるガラス繊維等に樹脂組成物（樹脂ワニス）を含浸させ、半硬化のＢステージ状態にした接着性を有する樹脂フィルムをいう。プリプレグとしては、一般的な多層配線基板に用いるプリプレグが使用できる。また、プリプレグ以外に、ガラス繊維等の補強基材を有しない樹脂フィルムを用いることもできる。このようなガラス繊維等の補強基材を有しない樹脂フィルムとしては、多層配線基板で内層材と上層配線用の銅箔を接着するために用いられる高分子エポキシ樹脂や熱可塑性のポリイミド接着フィルム等が挙げられる。
【００２４】
上記の樹脂組成物としては、多層配線基板の絶縁材料として用いられる公知慣例の樹脂組成物を用いることができる。通常、耐熱性、耐薬品性の良好な熱硬化性樹脂がベースとして用いられ、フェノ−ル樹脂、エポキシ樹脂、ポリイミド樹脂、不飽和ポリエステル樹脂、ポリフェニレンオキサイド樹脂、フッ素樹脂等の樹脂の１種類または２種類以上を混合して用い、必要に応じてタルク、クレー、シリカ、アルミナ、炭酸カルシュウム、水酸化アルミニウム、三酸化アンチモン、五酸化アンチモン等の無機質粉末充填剤、ガラス繊維、アスベスト繊維、パルプ繊維、合成繊維、セラミック繊維等の繊維質充填剤を添加したものである。
【００２５】
また、樹脂組成物には、誘電特性、耐衝撃性、フィルム加工性などを考慮して、熱可塑性樹脂がブレンドされてあっても良い。さらに必要に応じて有機溶媒、難燃剤、硬化剤、硬化促進剤、熱可塑性粒子、着色剤、紫外線不透過剤、酸化防止剤、還元剤などの各種添加剤や充填剤を加えて調合する。
【００２６】
上記の補強基材としては、ガラス、アスベスト等の無機質繊維、ポリエステル、ポリアミド、ポリアクリル、ポリビニルアルコール、ポリイミド、フッ素樹脂等の有機質繊維、木綿等の天然繊維の織布、不織布、紙、マット等を用いるものである。
【００２７】
通常、補強基材に対する樹脂組成物の付着量が、乾燥後のプリプレグの樹脂含有率で２０〜９０質量％となるように補強基材に含浸又は塗工した後、通常１００〜２００℃の温度で１〜３０分加熱乾燥し、半硬化状態（Ｂステージ状態）のプリプレグを得る。このプリプレグを通常１〜２０枚重ね、その両面に金属箔を配置した構成で加熱加圧する。成形条件としては通常の積層板の手法が適用でき、例えば多段プレス、多段真空プレス、連続成形、オートクレーブ成形機等を使用し、通常、温度１００〜２５０℃、圧力２〜１００ｋｇ／ｃｍ２、加熱時間０．１〜５時間の範囲で成形したり、真空ラミネート装置などを用いてラミネート条件５０〜１５０℃、０．１〜５ＭＰａの条件で減圧下又は大気圧の条件で行ったりする。絶縁層となるプリプレグの厚みは用途によって異なるが、通常０．１〜５．０ｍｍの厚みのものが良い。
【００２８】
金属箔は、一般的な多層配線基板に用いる金属の箔が使用できる。本発明に用いる金属箔の表面粗さは、ＪＩＳＢ０６０１に示す１０点平均粗さ（Ｒｚ）が両面とも２．０μｍ以下であることが電気特性上好ましい。金属箔には銅箔、ニッケル箔、アルミニウム箔等を用いることができるが、通常は銅箔を使用する。銅箔の製造条件は、硫酸銅浴の場合、硫酸５０〜１００ｇ／Ｌ、銅３０〜１００ｇ／Ｌ、液温２０℃〜８０℃、電流密度０．５〜１００Ａ／ｄｍ２の条件、ピロリン酸銅浴の場合、ピロリン酸カリウム１００〜７００ｇ／Ｌ、銅１０〜５０ｇ／Ｌ、液温３０℃〜６０℃、ｐＨ８〜１２、電流密度１〜１０Ａ／ｄｍ２の条件が一般的によく用いられ、銅の物性や平滑性を考慮して各種添加剤を入れる場合もある。
【００２９】
金属箔の樹脂接着面に行う防錆処理は、ニッケル、錫、亜鉛、クロム、モリブデン、コバルトのいずれか、若しくはそれらの合金を用いて行うことができる。これらはスパッタや電気めっき、無電解めっきにより金属箔上に薄膜形成を行うものであるが、コストの面から電気めっきが好ましい。防錆処理金属の量は、金属の種類によって異なるが、合計で１０〜２，０００μｇ／ｄｍ２が好適である。防錆処理が厚すぎると、エッチング阻害と電気特性の低下を引き起こし、薄すぎると樹脂とのピール強度低下の要因となりうる。さらに、防錆処理上にクロメート処理層が形成されていると樹脂とのピール強度低下を抑制できるため有用である。
【００３０】
ビアホールは、２層以上の複数の配線の層間を接続するためのめっき層が形成された、非貫通の層間接続穴で、インタースティシャルビアホール（ＩＶＨ）が含まれる。ビアホール用穴とは、ビアホールを形成するための非貫通穴であり、めっき層が形成される前の状態をいう。また、ビアホール用穴の穴内表面にめっき層を形成したもののほか、穴内部がすべてめっき層で穴埋めされたフィルドビアも含まれる。ビアホールの直径は、絶縁層の厚さと同程度から２倍程度のものがフィルドビアを形成しやすいが、直径が絶縁層の厚さと同程度になればなるほど、従来の方法ではボイドが発生しやすくなる。
【００３１】
電解フィルドめっき層の下地となる無電解めっき層は、ビアホール用穴を設けた後の基板表面全面に設けた無電解めっき層で、上層配線用の金属箔の表面、ビアホール用穴の穴内側面、ビアホール用穴内底面の内層配線表面などにめっきされる。この無電解めっき層は、多層配線基板の製造に一般的に用いられる薄付けタイプの無電解銅めっき液を用いて形成することができる。
【００３２】
電解フィルドめっき層は、電解フィルドめっき液によって形成される電解めっき層をいい、この電解フィルドめっき層の厚さは、上層配線用の金属箔上の厚さよりビアホール用穴内の底面の厚さが厚くなる。一度目の電解フィルドめっき層の厚さは、上層配線用の金属箔上の厚さとしては、１〜１０μｍが好ましく、より好ましくは２〜５μｍの範囲で、ビアホール用穴内の底面の内層配線上の厚さとして、２〜２０μｍの範囲程度になるように設ける。また、二段目の電解フィルドめっき層の厚さは、上層配線用の金属箔上の厚さとしては、配線として使用でき、なおかつビアホール用穴を電解フィルドめっき層で完全に埋め込むことができればよく、上層配線用の金属箔上の厚さとして、１〜１００μｍの範囲であるのが好ましく、１０〜５０μｍの範囲であるのがより好ましい。
【００３３】
電解フィルドめっき液は、一般に硫酸銅めっき浴中にめっき成長を抑制するめっき抑制剤と、めっき成長を促進するめっき促進剤とを添加したものである。
【００３４】
めっき抑制剤は、物質の拡散則に伴い、ビアホール用穴の内部には吸着し難く、基板表面には吸着し易いことを応用して、ビアホール用穴の内部と比較して基板表面のめっき成長速度を遅くすることで、ビアホール用穴の内部を電解フィルド銅めっき層によって充填させ、ビアホール用穴の直上部分とビアホール用穴の直上部分以外の部分とで、基板表面に平滑な電解フィルド銅めっき層を形成する効果があるといわれている。めっき抑制剤としては、ポリアルキレングリコールなどのポリエーテル化合物、ポリビニルイミダゾリウム４級化物、ビニルピロリドンとビニルイミダゾリウム４級化物との共重合体などの窒素含有化合物などを用いることができる。
【００３５】
めっき促進剤は、ビアホール用穴内の底面、側面、基板表面に、一様に吸着し、続いて、ビアホール用穴の内部ではめっきの成長に伴い、表面積が減少していき、ビアホール用穴内の促進剤の分布が密になることを利用して、ビアホール用穴の内部のめっき速度が基板表面のめっき速度より速くなり、ビアホール用穴の内部を電解フィルド銅めっき層によって充填させ、ビアホール用穴の直上部分とビアホール用穴の直上部分以外の部分とで、基板表面に平滑な電解フィルド銅めっき層を形成する効果があるといわれている。めっき促進剤としては、３−メルカプト−１−プロパンスルホン酸ナトリウムもしくは２−メルカプトエタンスルホン酸ナトリウムで表される硫黄化合物、もしくはビス−（３−スルフォプロピル）−ジスルファイドジソディウム等で表される硫黄化合物を用いることができる。これらめっき促進剤は、ブライトナー（光沢剤）と呼ばれる銅めっき液に添加する添加物の一種でもある。
【００３６】
上記めっき抑制剤やめっき促進剤は、１種、もしくは２種以上を混合して用いる。これらの水溶液の濃度は特に限定されないが、数質量ｐｐｍ〜数質量％の濃度で用いることができる。
【実施例】
【００３７】
以下、本発明を実施例に基づいて説明するが、本発明は、本実施例に限定されない。
【００３８】
（実施例１）
まず、図１の工程（１−１）に示すように、内層配線１を形成した内層材２に、絶縁層３となる樹脂フィルムの厚みが３０μｍで、上層配線１０用の銅箔４となる銅箔４の厚みが５μｍの片面銅箔付樹脂フィルムを、１２０℃、２ＭＰａの条件で真空ラミネートした。次に、この上層配線１０用の銅箔４の表面に、厚さ０．３〜０．５μｍの黒化処理層８を形成した後、図１の工程（１−２）に示すように、ＣＯ２レーザによるダイレクトレーザ工法により、直径３０μｍのビアホール用穴５を加工した。つまり、このビアホール用穴５は、深さが、樹脂フィルムの厚さ（３０μｍ）と銅箔４の厚さ（５μｍ）を合わせた３５μｍであり、銅箔４の開口部の直径が３５μｍであった。このため、アスペクト比は、約１．０であった。ビアホール用穴５の開口部に上層配線１０用の銅箔４の飛び出し１２が生じ、この上層配線１０用の銅箔４の飛び出し１２とビアホール用穴５の内壁１８との間に下方空間１３が形成した。銅箔４の飛び出し量は、ビアホール用穴５の片側で約８μｍであった。また、上層配線１０用の銅箔４の飛び出し１２とビアホール用穴５の内壁との間に形成される下方空間１３の中でも、上層配線１０用の銅箔４の飛び出し１２の裏面近傍の領域には、直下部１７が形成した。
【００３９】
次に、図１の工程（１−３）に示すように、塩化鉄第二鉄水溶液や過硫酸アンモニウム、硫酸−過酸化水素水混合水溶液などのエッチング液により、上層配線１０用の銅箔４の黒化処理層８を取り除くために、銅箔４の厚さが２〜３μｍになるまでハーフエッチングした。
【００４０】
次に、デスミア処理を行ってビアホール底に付着した樹脂を取り除いた。そして、図２の工程（２−１）に示すように、銅箔４上及びビアホール用穴５の内部に、パラジウムコロイド触媒であるＨＳ２０１Ｂ（日立化成株式会社製、商品名）を使用して触媒核を付与後、ＣＵＳＴ２０００（日立化成株式会社製、商品名。「ＣＵＳＴ」は登録商標。）を使用して、厚さ０．５μｍの電解フィルド銅めっきの下地となる無電解銅めっき層６を形成した。
【００４１】
次に、図２の工程（２−２）に示すように、上層配線１０用の銅箔４上の厚さとしては２μｍ、ビアホール用穴５内の底面１９の厚さとして２〜１５μｍの一段目の電解フィルド銅めっき層７を形成する。電解フィルド銅めっき液には、市販の直流電解めっき液ＣＵ−ＢＲＩＴＥ  ＶＦＩＶ（株式会社ＪＣＵ製、商品名）を用いた。このとき、一段目の電解フィルド銅めっきの条件は、１．０Ａ／ｄｍ２の電流密度で、約８分である。このとき、一段目の電解フィルド銅めっき層７を形成したビアホール１５の断面形状は、一段目の電解フィルドめっき層７が下方空間１３を充填し、かつ、ビアホール用穴５の底面１９に析出した電解フィルドめっき層７の厚みがビアホール用穴５の内壁１８及び上層配線１０用金属箔４上に析出した電解フィルドめっき層７の厚み以下であった。また、電解フィルドめっき層７が内壁１８に沿った形で略均一に析出した形状になっており、ビアホール１５の断面が開口部から底面１９にかけてテーパーを有する形状になっていた。
【００４２】
次に、電解フィルド銅めっきの電流密度を一旦低下させるため、一度整流器の電源を切って０Ａ／ｄｍ２としたまま、１分後放置し、その後、連続して図２の工程（２−４）に示すように、上層配線１０用の銅箔４及び一段目の電解フィルド銅めっき層７上の厚さとしては、１８μｍの二段目の電解フィルド銅めっき層９により、ビアホール１５の充填を行った。このときの二段目の電解フィルド銅めっきの条件は、１．０Ａ／ｄｍ２の電流密度で、約８０分であった。この間、基板は電解フィルド銅めっき液に浸漬したままであった。
【００４３】
次に、図３の工程（３−１）に示すように、ドライフィルムレジストであるＳＬ−１２２９（日立化成株式会社、商品名）を使用して、厚さ２９μｍのエッチングレジスト１１を形成する。ビアホール用穴５上と上層配線１０となるべき個所以外からは、エッチングレジスト１１を取り除く。次に、図３の工程（３−２）に示すように、上層配線１０以外の銅をエッチング除去したのち、アルカリ性剥離液や硫酸あるいは市販のレジスト剥離液を用いて、エッチングレジスト１１の剥離を行い、上層配線１０を形成した。
【００４４】
（実施例２）
実施例１と同様にして、図１の工程（１−１）〜、図２の工程（２−１）までを進めた。次に、図２の工程（２−２）に示すように、上層配線１０用の銅箔４上の厚さとしては２μｍ、ビアホール用穴５内の底面１９の厚さとして２〜１５μｍの一段目の電解フィルド銅めっき層７を形成する。電解フィルド銅めっき液には、実施例１と同じものを用いた。このときの一段目の電解フィルド銅めっきの条件は、１．０Ａ／ｄｍ２の電流密度で、約８分であった。
【００４５】
次に、電解フィルド銅めっきの電流密度を１．０Ａ／ｄｍ２から０．３Ａ／ｄｍ２に落とし、１分間保持したまま、電解フィルド銅めっきを継続し、その後、連続して図２の工程（２−３）に示すように、上層配線１０用の銅箔４及び一段目の電解フィルド銅めっき層７上の厚さとしては、１８μｍの二段目の電解フィルド銅めっき層９により、ビアホール１５の充填を行った。このとき、二段目の電解フィルド銅めっきの条件は、１．０Ａ／ｄｍ２の電流密度で、約８０分であった。この間、基板は電解フィルド銅めっき液に浸漬したままとした。次に、実施例１と同様にして、図３の工程（３−１）から（３−３）までを進めた。
【００４６】
（実施例３）
実施例１と同様にして、図１の工程（１−１）〜、図２の工程（２−１）までを進めた。次に、図２の工程（２−２）に示すように、上層配線１０用の銅箔４上の厚さとしては２μｍ、ビアホール用穴５内の底面１９の厚さとして２〜１５μｍの一段目の電解フィルド銅めっき層７を形成する。電解めっき液には、実施例１と同じものを用いた。このときの一段目の電解フィルド銅めっきの条件は、１．０Ａ／ｄｍ２の電流密度で、約８分であった。
【００４７】
次に、電解フィルド銅めっきの電流密度を１．０Ａ／ｄｍ２から０．５Ａ／ｄｍ２に落とし、１分間保持したまま、電解フィルド銅めっきを継続し、その後、連続して図２の工程（２−３）に示すように、上層配線１０用の銅箔４及び一段目の電解フィルド銅めっき層７上の厚さとしては、１８μｍの二段目の電解フィルド銅めっき層９により、ビアホール１５の充填を行った。このとき、二段目の電解フィルド銅めっきの条件は、１．０Ａ／ｄｍ２の電流密度で、約８０分であった。この間、基板は電解フィルド銅めっき液に浸漬したままとした。次に、実施例１と同様にして、図３の工程（３−１）から（３−３）までを進めた。
【００４８】
（実施例４）
実施例１と同様にして、図１の工程（１−１）〜、図２の工程（２−１）までを進めた。次に、図２の工程（２−２）に示すように、上層配線１０用の銅箔４上の厚さとしては２μｍ、ビアホール用穴５内の底面１９の厚さとして２〜１５μｍの一段目の電解フィルド銅めっき層７を形成する。電解めっき液には、実施例１と同じものを用いた。このとき、一段目の電解フィルド銅めっきの条件は、１．０Ａ／ｄｍ２の電流密度で、約８分であった。
【００４９】
次に、電解フィルド銅めっきの電流密度を１．０Ａ／ｄｍ２から０．５Ａ／ｄｍ２に落とし、１分間保持したまま、電解フィルド銅めっきを継続し、その後、連続して図２の工程（２−３）に示すように、上層配線１０用の銅箔４及び一段目の電解フィルド銅めっき層７上の厚さとしては、１８μｍの二段目の電解フィルド銅めっき層９により、ビアホール１５の充填を行った。このとき、二段目の電解フィルド銅めっきの条件は、１．５Ａ／ｄｍ２の電流密度で、約５６分であった。この間、基板は電解フィルド銅めっき液に浸漬したままとした。次に、実施例１と同様にして、図３の工程（３−１）から（３−３）までを進めた。
【００５０】
（実施例５）
実施例１と同様にして、図１の工程（１−１）〜、図２の工程（２−１）までを進めた。次に、図２の工程（２−２）に示すように、上層配線１０用の銅箔４上の厚さとしては１μｍ、ビアホール用穴５内の底面１９の厚さとして１〜７μｍの一段目の電解フィルド銅めっき層７を形成する。電解フィルドめっき液には、実施例１と同じものを用いた。このとき、一段目の電解フィルド銅めっきの条件は、１．０Ａ／ｄｍ２の電流密度で、約４分であった。
【００５１】
次に、電解フィルド銅めっきの電流密度を１．０Ａ／ｄｍ２から０．５Ａ／ｄｍ２に落とし、１分間保持したまま、電解フィルド銅めっきを継続し、その後、連続して図２の工程（２−３）に示すように、上層配線１０用の銅箔４及び一段目の電解フィルド銅めっき層７上の厚さとしては、１９μｍの二段目の電解フィルド銅めっき層９により、ビアホール１５の充填を行った。このとき、二段目の電解フィルド銅めっきの条件は、１．０Ａ／ｄｍ２の電流密度で、約８４分であった。この間、基板は電解フィルド銅めっき液に浸漬したままとした。次に、実施例１と同様にして、図３の工程（３−１）から（３−３）までを進めた。
【００５２】
（比較例１）
実施例１と同様にして、図１の工程（１−１）〜、図２の工程（２−１）までを進めた。次に、図５の工程（２−２）に示すように、上層配線１０用の銅箔４上の厚さとしては２０μｍの一段目の電解フィルド銅めっき層７を、１段階で形成した。電解フィルド銅めっき液には、実施例１と同じものを用いた。このとき、一段目の電解フィルド銅めっきの条件は、１．０Ａ／ｄｍ２の電流密度で、約８８分であった。次に、実施例１と同様にして、図３の工程（３−１）から（３−３）までを進めた。
【００５３】
（比較例２）
実施例１と同様にして、図１の工程（１−１）〜、図２の工程（２−１）までを進めた。次に、図４の工程（２−２）に示すように、上層配線１０用の銅箔４上の厚さとしては０．５μｍ、ビアホール用穴５内の底面１９の厚さとして０．５〜３μｍの一段目の電解フィルド銅めっき層７を形成する。電解フィルド銅めっき液には、実施例１と同じものを用いた。このとき、一段目の電解フィルド銅めっきの条件は、１．０Ａ／ｄｍ２の電流密度で、約２分であった。このとき、一段目の電解フィルド銅めっき層７を形成したビアホール１５の断面形状は、一段目の電解フィルド銅めっき層７が下方空間１３を充填していなかった。
【００５４】
次に、電解フィルド銅めっきの電流密度を１．０Ａ／ｄｍ２から０．５Ａ／ｄｍ２に落とし、１分間保持したまま、電解フィルド銅めっきを継続し、その後、連続して図４の工程（２−３）に示すように、上層配線１０用の銅箔４及び一段目の電解フィルド銅めっき層７上の厚さとしては、１９．５μｍの二段目の電解フィルド銅めっき層９により、ビアホール１５の充填を行った。このとき、二段目の電解フィルド銅めっきの条件は、１．０Ａ／ｄｍ２の電流密度で、約８６分であった。この間、基板は電解フィルド銅めっき液に親戚したままとした。次に、実施例１と同様にして、図３の工程（３−１）から（３−３）までを進めた。
【００５５】
表１に、実施例１〜５及び比較例１、２において、ビアホールの断面を顕微鏡で観察することにより、めっきボイドの発生頻度をまとめた。実施例１〜４では、ボイド発生頻度が０％で、ビアホール用穴を充填することができた。実施例５では、６．５％のボイド発生率であり、ほぼビアホール用穴を充填することができた。一方、比較例１では、ボイド発生がほぼ１００％となった。比較例２では、７５％のボイド発生率であった。また、電解フィルド銅めっきの途中で、一旦電流密度を低下させた実施例１〜５及び比較例２では、一段目の電解フィルド銅めっき層と二段目の電解フィルド銅めっき層との間に筋が観察された。この筋によって、一段目の電解フィルド銅めっき層と二段目の電解銅めっき層との境界を識別することができ、その結果、実施例１〜５のビアホールの断面形状は、一段目の電解フィルド銅めっき層が下方空間を充填し、かつ、ビアホール用穴の底面に析出した電解フィルドめっき層の厚みがビアホール用穴の内壁及び上層配線用金属箔上に析出した電解フィルドめっき層の厚み以下であることが確認できた。一方、比較例１のビアホールの断面形状は、一段目の電解フィルド銅めっき層と二段目の電解銅めっき層との境界を表す筋は観察されず、直下部を起点とする下方空間の電解フィルド銅めっき層が、ビアホールの内部のそれ以外の箇所よりも厚く成長し、ボイドを残したまま開口部を塞いでいることがわかった。また、比較例２のビアホールの断面形状は、一段目の電解フィルド銅めっき層が、下方空間を充填しておらず、このために、比較例１と同様に、二段目の電解フィルド銅めっき層が、直下部を起点とする下方空間で厚く成長し、ボイドを残したまま開口部を塞いでいることがわかった。
【００５６】
【表１】
2015097253.tif 000003
【符号の説明】
【００５７】
１．内層配線
２．内層材
３．プリプレグ又は絶縁層
４．金属箔又は銅箔
５．ビアホール用穴
６．無電解めっき層又は無電解銅めっき層
７．一段目の電解フィルドめっき層又は一段目の電解フィルド銅めっき層
８．黒化処理層
９．二段目の電解フィルドめっき層又は二段目の電解フィルド銅めっき層
１０．上層配線
１１．エッチングレジスト
１２．金属箔の飛び出し
１３．下方空間
１４．凹み
１５．ビアホール又は層間接続
１６．ボイド
１７．直下部
１８．内壁
１９．底部又は底面
２０．（内部の）直径
２１．（開口部の）直径
【図１】
2015097253.tif 000004
【図２】
2015097253.tif 000005
【図３】
2015097253.tif 000006
【図４】
2015097253.tif 000007
【図５】
2015097253.tif 000008
【図６】
2015097253.tif 000009